СОРБЕНТЫ ИЗ СУЛЬФИДОВ МЕТАЛЛОВ СО СМЕШАННОЙ ВАЛЕНТНОСТЬЮ ДЛЯ ТЯЖЕЛЫХ МЕТАЛЛОВ

1. Сорбент в виде формованного элемента, содержащего один или более сульфидов металлов со смешанной валентностью, таких как ванадий, хром, марганец, железо, кобальт или никель.
3
4
6
5
9
8
5
8
3
4
7
6
3
2
2. Сорбент по п.1, в котором сульфид металла со смешанной валентностью выбран из группы, состоящей из CoS, CoS, CoS, VS, NiS, NiS и NiS.
3
2
3
4
3. Сорбент по п.1 или 2, в котором сульфид металла со смешанной валентностью включает NiS или NiS.
4. Сорбент по п.1, содержащий связующее.
5. Сорбент по п.4, в котором связующее выбрано из группы, состоящей из глин, цементов или их смеси.
6. Сорбент по п.1, в котором сульфид металла со смешанной валентностью нанесен на материал подложки.
7. Сорбент по п.6, в котором материал подложки выбран из оксида алюминия, гидратированного оксида алюминия, алюмината металла, диоксида кремния, диоксида титана, диоксида циркония, оксида цинка, алюмосиликатов, цеолитов, карбоната металла, глины, цемента или углерода, либо их смеси.
8. Сорбент по п.1, в котором формованный элемент представляет собой монолит, соты или пену.
9. Сорбент по п.1, в котором формованный элемент представляет собой окатыш, экструдат или гранулу.
10. Сорбент по п.9, в котором формованный элемент имеет минимальные размеры в диапазоне от 1 до 15 мм и максимальные размеры в диапазоне от 1 до 25 мм, при этом их аспектовое отношение (наибольший размер, разделенный на наименьший размер) ≤4.
11. Способ получения сорбента в виде формованного элемента, содержащего один или более сульфидов металлов со смешанной валентностью, таких как ванадий, хром, марганец, железо, кобальт или никель, включающий следующие стадии:
(i) восстановление соединения предшественника сульфида металла, такого как ванадий, хром, марганец, железо, кобальт или никель, до более низкой степени окисления содержащим водород газом для образования восстановленного состава, и
(ii) одновременное или последовательное сульфидирование восстановленного состава сульфидирующим соединением для получения сорбента,
при этом предшественник сорбента или сорбент формуют.
12. Способ по п.11, в котором соединение предшественника сульфида металла выбирают из группы, состоящей из растворимой соли, оксида, гидроксида, карбоната или гидроксикарбоната.
13. Способ по п.11, дополнительно включающий стадию получения предшественника сорбента путем импрегнирования материала подложки раствором растворимой соли ванадия, хрома, марганца, железа, кобальта или никеля, с последующей сушкой и кальцинированием импрегнированной подложки.
14. Способ по п.11, дополнительно включающий стадию получения предшественника сорбента путем смешивания соединения предшественника сульфида металла, выбранного из оксида, гидроксида, карбоната или гидроксикарбоната ванадия, хрома, марганца, железа, кобальта или никеля, с одним или более связующими и, необязательно, материалом подложки.
15. Способ по п.11, в котором стадию восстановления осуществляют, используя содержащий водород газ, при температуре в диапазоне 100-700°С.
16. Способ по п.11, в котором сульфилирующее соединение включает сернистый водород.
17. Способ по п.11, в котором сульфид со смешанной валентностью представляет собой сульфид никеля, стадию восстановления осуществляют при температуре в диапазоне 350-460°С, а сульфидирование - при температуре в диапазоне 200-300°С.
18. Способ удаления тяжелых металлов, в частности ртути, из текучего потока, включающего водород и/или монооксид углерода, размещая сорбент по любому из пп.1-10, или полученный по любому из пп.1-17, в емкости для сорбента и осуществляя контакт текучего потока с сорбентом.
19. Способ по п.18, в котором текучий поток представляет собой жидкость.
20. Способ по п.19, в котором жидкость представляет собой содержащий водород углеводородный поток, подаваемый или извлеченный после процесса гидрообработки.
21. Способ по п.18, в котором текучий поток представляет собой поток восстанавливающего газа.
22. Способ по п.21, в котором поток восстанавливающего газа подвергают контакту с сорбентом при температуре до 550°С.
23. Способ по п.21 или 22, в котором поток восстанавливающего газа представляет собой поток синтез-газа, предпочтительно поток необработанного синтез-газа из газификатора.
24. Способ по п.21 или 22, в котором поток восстанавливающего газа представляет собой вентиляционный поток с нефтеперерабатывающего завода.
25. Способ по п.21 или 22, в котором поток восстанавливающего газа представляет собой содержащий водород углеводородный поток, подаваемый или извлекаемый после процесса гидрообработки.